부극 활물질 인 탄소 재료 [ MCMB 25 - 28 ( 오사카 가스 케미컬 제 ) ] 93 중량 부 를 , 결착 제 인 폴리 불화 비닐리덴 ( PVDF ) 7 질 량부 를 미리 1 - 메틸 - 2 - 피 롤리 돈 에 용해 시켜 둔 용액 에 첨가 하 고 균일 하 게 분산 , 혼합 하 여 부극 합제 슬러리 를 조제 하 였 다 . 얻 어 진 부극 합제 슬러리 를 두께 18 μ m 의 동박 제 부극 집 전체 에 도포 하 여 건조 시킨 후 , 압축성 형 하 고 , 이 를 직경 17 . 5 mm 의 원반 형태 로 펀칭 하 여 코인 형상 의 부극 을 얻 었 다 .